(57)【要約】【課題】本発明は、量産性と鏡面性を両立させ、かつ成形型の長寿命化を実現するガラスの曲面成形方法とその装置を提案することを課題とする。【解決手段】本発明は、上記問題を解決するために、ガラス投入部１０と、ガラスＧに直接的及び間接的に作用する赤外線を照射する加熱素子２１ならびに反射板２２とを備え、ガラスＧの成形領域Ｇ１を選択的に加熱する加熱部２０と、加熱を終えたガラスＧを成形型３２、３３によりプレスするプレス部３０と、成形ガラス取出部５０と、から構成されるガラスの曲面成形装置１であって、各部の隣接面に所定の状態で各部内をチャンバ化する開閉自在の側壁６１、６２、６３、６４を備え、さらに、プレス部３０において成形型の温度変化を抑制しつつ、ガラスＧのみを軟化点まで加熱したガラスＧを成形型３２、３３に移動させてプレスすることを特徴とするガラスの曲面成形装置１及びその方法を提案する。【選択図】図２
2014196235.tif 000002
【特許請求の範囲】
【請求項１】
成形領域と非成形領域を有するガラスの該非成形領域を戴置する移載治具を備えるガラス投入部と、
前記ガラスに直接的に作用する赤外線を照射する加熱素子と、前記ガラスに間接的に作用する赤外線を照射する反射板とを備え、前記移載治具に戴置した状態で搬送された前記ガラスの前記成形領域を選択的に加熱する加熱部と、
前記加熱を終えて前記加熱部から搬送された前記ガラスを雌型と雄型とからなる成形型によりプレスするプレス部と、
前記プレスを終えて成形されたガラスを取り出す成形ガラス取出部と、から構成されるガラスの曲面成形装置であって、
前記ガラス当入部と前記加熱部と前記プレス部と前記ガラス取出部は、各隣接面に所定の状態で各部内をチャンバ化する開閉自在の側壁を備え、かつ、正面と背面が外部に開放される構造を有し、さらに、前記プレス部において前記成形型は一定の温度を保持した状態で前記ガラスのみを軟化点まで加熱し、前記加熱されたガラスを前記成形型に移動させてプレスすることを特徴とするガラスの曲面成形装置。
【請求項２】
前記ガラス投入部は、前記成形ガラス取出部を兼ね、前記成形されたガラスを取り出すことができることを特徴とする請求項１に記載のガラスの曲面成形装置。
【請求項３】
前記移載治具として、前記ガラスを前記ガラス投入部から前記プレス部へ移載する第１の移載治具と、前記成形されたガラスを前記プレス部から前記成形ガラス取出部へ移載する第２の移載治具を備えることを特徴とする請求項１に記載のガラスの曲面成形装置。
【請求項４】
前記ガラス投入部から前記プレス部におけるプレス処理までの前半の処理と、前記成形されたガラスを前記プレス部から前記成形ガラス取出部へ取り出し処理までの後半の処理を並行して実行できる構成とし、
複数の前記ガラスを順に連続処理する場合において、一の前記ガラスに対する前記後半の処理を実行中、次の前記ガラスに対する前記前半の処理を実行することにより、並列化したことを特徴とする請求項３に記載のガラスの曲面成形装置。
【請求項５】
前記移載治具は、前記ガラスの非成形領域を支持するガラス支持部を備えることを特徴とする請求項１ないし４のいずれかに記載のガラスの曲面成形装置。
【請求項６】
前記赤外線は、短波長赤外線であることを特徴とする請求項１ないし５のいずれかに記載のガラスの曲面成形装置。
【請求項７】
前記プレス部は、前記加熱を終えた前記ガラスを前記プレスする直前に、前記ガラスに直接的に作用する赤外線により前記ガラスをさらに加熱する補助加熱素子を備えることを特徴とする請求項１ないし６のいずれかに記載のガラスの曲面成形装置。
【請求項８】
前記プレスを終えた後に、前記成形されたガラスを前記第２の移載治具に戴置した状態で、前記成形されたガラスに直接的に作用する赤外線と、前記成形されたガラスを間接的に作用する赤外線とによって、前記成形されたガラスを徐冷する徐冷部をさらに備えることを特徴とする請求項３ないし７のいずれかに記載のガラスの曲面成形装置。
【請求項９】
前記成形されたガラスを取り出した後に、前記成形されたガラスに直接的に作用する赤外線と、前記成形されたガラスを間接的に作用する赤外線とによって、前記成形されたガラスを徐冷する徐冷部をさらに備えることを特徴とする請求項３ないし８のいずれかに記載のガラスの曲面成形装置。
【請求項１０】
前記成形型は、前記ガラスの前記成形領域を真空印加によって成形面に沿ってプレスすることを特徴とする請求項１ないし９のいずれかに記載のガラスの曲面成形装置。
【請求項１１】
成形領域と非成形領域を有するガラスの該非成形領域を移載治具に戴置するガラス投入工程と、
前記ガラスに直接的に作用する赤外線と、前記ガラスに間接的に作用する赤外線とによって、前記移載治具に戴置した状態で搬送された前記ガラスの前記成形領域を選択的に加熱する加熱工程と、
前記加熱を終えて前記加熱工程から搬送された前記ガラスを雌型と雄型とからなる成形型によりプレスするプレス工程と、
前記プレスを終えて成形されたガラスを取り出す成形ガラス取出工程と、から構成されるガラスの曲面成形方法であって、
前記ガラス投入工程と前記加熱工程と前記プレス工程と前記成形ガラス取出工程は、所定の状態で一部閉じられた空間で実施され、さらに、前記プレス工程において前記成形型は一定の温度を保持した状態で、前記ガラスのみを軟化点まで加熱し、前記加熱されたガラスを前記成形型に移動させてプレスすることを特徴とするガラスの曲面成形方法。
【請求項１２】
前記移載治具として、前記ガラスを前記ガラス投入工程から前記プレス工程へ移載する第１の移載治具と、前記成形されたガラスを前記プレス工程から前記成形ガラス取出工程へ移載する第２の移載治具を備えることを特徴とする請求項１１に記載のガラスの曲面成形方法。
【請求項１３】
前記ガラス投入工程から前記プレス工程におけるプレス処理までの前半の処理と、前記成形されたガラスを前記プレス工程から前記成形ガラス取出工程へ取り出し処理までの後半の処理を並行して実行できる構成とし、
複数の前記ガラスを順に連続処理する場合において、一の前記ガラスに対する前記後半の処理を実行中、次の前記ガラスに対する前記前半の処理を実行することにより、並列化したことを特徴とする請求項１２に記載のガラスの曲面成形方法。
【請求項１４】
前記ガラス投入工程に先だって、前記ガラスの所望の位置に熱吸収性の高い表面処理を施す表面処理工程をさらに含むことを特徴とする請求項１１ないし１３のいずれかに記載のガラスの曲面成形方法。
【請求項１５】
前記熱吸収性の高い表面処理は、赤外線領域で特定の波長を吸収する材料を利用するものであることを特徴とする請求項１４に記載のガラスの曲面成形方法。
【請求項１６】
ガラスの曲面成形において、ガラスの所望の位置に、前記ガラスの熱吸収性よりも高い熱吸収性を有する塗料を塗布する表面処理を施し、前記ガラスと前記塗料の熱吸収性の差分により、前記塗料が塗布された部分が選択的に加熱されることを特徴とするガラスの曲面成形方法。
【請求項１７】
前記表面処理は、赤外線領域で特定の波長を吸収する塗料を利用するものであることを特徴とする請求項１６に記載のガラスの曲面成形方法。
【請求項１８】
前記赤外線領域は近赤外線領域であることを特徴とする請求項１７に記載のガラスの曲面成形方法。
【請求項１９】
前記塗料はグラファイトを含有することを特徴とする請求項１６ないし１８のいずれかに記載のガラスの曲面成形方法。
【請求項２０】
前記塗料は着色塗料であることを特徴とする請求項１６ないし１８のいずれかに記載のガラスの曲面成形方法。
【請求項２１】
前記塗料は黒色塗料であることを特徴とする請求項２０に記載のガラスの曲面成形方法。
【発明の詳細な説明】
【技術分野】
【０００１】
本発明は、ガラスを曲面形状に成形する装置及びその方法に関し、特に複雑な曲面形状を実現するためのガラスを曲面形状に成形する装置及びその方法に関する。
【背景技術】
【０００２】
マルチメディアの進展により、ディスプレイ装置に使用されるガラスは様々な形状、曲率が求められている。特に、スマートフォン等情報端末用として、薄板ガラスを用いたガラスカバーについては、より複雑な曲面化が要求されている。このようなガラスの複雑な曲面化については、高温成形を必要とし、かつ、光学鏡面が要求される。
【０００３】
ガラスのプレス成形技術は、ガラス製の光学素子を製造する際に広く実用化されており、加熱されたガラス板を一対の成形型の間で成形することによって、各種の光学素子が製造されている。このようなガラスのプレス成形法は、ダイレクトプレス法とガラスモールド法に大別される。ダイレクトプレス法は、通常、型がロータリー式に流れており、溶融ガラスを随時、型内に流し込んでプレスする成形方法である。この方法は、高温成形が可能で生産効率に優れるものの、ガラス表面のみが急速に冷却固化するため、高精度な光学鏡面の実現はできない。一方、ガラスモールド法は、成形型とガラス板を同一温度に加熱して、ガラス板をプレス成形する方法である。この方法は、高精度成形は可能なものの、成形型とガラスを同一の温度にして成形を行うので、成形型とガラスの融着が心配されるとともに、成形型の寿命が短いという問題がある。さらに、サイクルタイムが長く、量産には不向きである。
【０００４】
これらの問題を解決するとして、特許文献１及び２の提案がある。特許文献１に係る成形ガラス物品を製造する方法は、成形型が板ガラスの加熱中に板ガラスより実質的に冷たいままであるように、板ガラスに対して選択的かつ急速に加熱を行うものである。また、特許文献２に係る有機ＥＬ素子のガラスキャップの製法として、成形型の材質として、グラファイト又はガラス状カーボンにカーボンナノチューブを混合することにより、成形型の硬度・強度と熱伝導率が向上し、ガラスの高温精密加工が可能になるとしている。
【先行技術文献】
【特許文献】
【０００５】
【特許文献１】特表２０１１−５２６８７４号公報
【特許文献２】特開２００６−８３００８号公報
【発明の概要】
【発明が解決しようとする課題】
【０００６】
ところが、特許文献１の方法では、型の近傍で板ガラスを加熱するものであり、成形型と板ガラスとが同一ゾーンで加熱することから、ゾーン内の加熱温度の調整を多頻度に行う必要があるという問題がある。また、特許文献２の方法では、成形型を高温下に置くことから、型の寿命が短いという問題がある。さらに、いずれの方法においても、ガラスの所望の範囲のみを必ずしも選択的に加熱し曲げられるわけではないという問題がある。本発明は、このような問題に鑑み、量産性と鏡面性を両立させ、かつ成形型の長寿命化を実現するガラスの曲面成形装置とその方法を提案することを課題とする。
【課題を解決するための手段】
【０００７】
上記問題を解決するために、本発明は、成形領域と非成形領域を有するガラスの該非成形領域を戴置する移載治具を備えるガラス投入部と、ガラスに直接的に作用する赤外線を照射する加熱素子と、ガラスに間接的に作用する赤外線を照射する反射板とを備え、移載治具に戴置した状態で搬送されたガラスの成形領域を選択的に加熱する加熱部と、加熱を終えて加熱部から搬送されたガラスを雌型と雄型とからなる成形型によりプレスするプレス部と、プレスを終えて成形されたガラスを取り出す成形ガラス取出部と、から構成されるガラスの曲面成形装置であって、ガラス当入部と加熱部とプレス部とガラス取出部は、各隣接面に所定の状態で各部内をチャンバ化する開閉自在の側壁を備え、かつ、正面と背面が外部に開放される構造を有し、さらに、プレス部において成形型は一定の温度を保持した状態でガラスのみを軟化点まで加熱し、加熱されたガラスを成形型に移動させてプレスすることを特徴とするガラスの曲面成形装置を提案している。なお、ガラス投入部は、成形ガラス取出部を兼ねてもよい。また、移載治具は、ガラスをガラス投入部からプレス部へ移載する第１の移載治具と、成形されたガラスをプレス部から成形ガラス取出部へ移載する第２の移載治具とから構成されてもよい。さらに、ガラス投入部からプレス部におけるプレス処理までの前半の処理と、成形されたガラスをプレス部から成形ガラス取出部への取り出し処理までの後半の処理を並行して実行できる構成とし、複数のガラスを順に連続処理する場合において、一のガラスに対する後半の処理を実行中、次のガラスに対する前半の処理を実行することにより、並列化するように構成されるとよい。
【０００８】
なお、第１の移載治具は、ガラスの非成形領域を支持するように構成されているとよい。赤外線は短波長赤外線が好ましい。
【０００９】
また、プレス部は、加熱を終えたガラスをプレスする直前に、ガラスに直接的に作用する赤外線によりガラスをさらに加熱する補助加熱素子を備えてもよい。さらに、プレス部において、ガラスの成形領域を真空印加によって成形型の成形面に沿ってプレスすることもできる。プレスを終えた後に、成形されたガラスを第２の移載治具に戴置した状態で、ガラスに直接的に作用する赤外線と、ガラスを間接的に作用する赤外線とによって、ガラスを徐冷する徐冷部をさらに備えてもよいし、成形ガラスを取り出した後に、ガラスを徐冷する徐冷部をさらに備えるようにしてもよい。
【００１０】
また、本発明は、成形領域と非成形領域を有するガラスの該非成形領域を移載治具に戴置するガラス投入工程と、ガラスに直接的に作用する赤外線と、ガラスに間接的に作用する赤外線とによって、移載治具に戴置した状態で搬送されたガラスの成形領域を選択的に加熱する加熱工程と、加熱を終えて加熱工程から搬送されたガラスを雌型と雄型とからなる成形型によりプレスするプレス工程と、プレスを終えて成形されたガラスを取り出す成形ガラス取出工程と、から構成されるガラスの曲面成形方法であって、ガラス投入工程と加熱工程とプレス工程と成形ガラス取出工程は、所定の状態で一部閉じられた空間で実施され、さらに、プレス工程において成形型は一定の温度を保持した状態で、ガラスのみを軟化点まで加熱し、加熱されたガラスを成形型に移動させてプレスすることを特徴とするガラスの曲面成形方法を提案している。
【００１１】
なお、ガラス投入工程に先だって、ガラスの所望の位置に熱吸収性の高い表面処理を施す表面処理工程をさらに含んでもよい。また、熱吸収性の高い表面処理は、赤外線領域で特定の波長を吸収する材料を利用すると好適である。
【００１２】
本発明に係るガラスの曲面成形方法は、ガラスの曲面成形において、ガラスの所望の位置に、ガラスの熱吸収性よりも高い熱吸収性を有する塗料を塗布する表面処理を施し、ガラスと塗料の熱吸収性の差分により、塗料が塗布された部分が選択的に加熱されることを特徴とする。また、表面処理は、赤外線領域で特定の波長を吸収する塗料を利用するものであり、赤外線領域は近赤外線領域であると好適である。なお、照射される赤外線に吸収率の高いグラファイトを含有する塗料を使用するとよい。また、近赤外領域の波長が低い領域においては、塗料は着色、特に黒色であると加熱しやすい。
【発明の効果】
【００１３】
本発明に係るガラスの曲面成形方法及びその装置によれば、加熱、プレス加工、徐冷、取出しに至る一連の工程において、ガラスの成形領域が移載治具に非接触のまま、ガラスを落下させることなく搬送することができるという効果がある。また、ガラスを選択的に加熱することと、加熱部、プレス部及び徐冷部の温度を、それぞれ独立に制御することができるので、成形型とガラスの間の温度差を適切な条件に管理することによって、型表面へのガラスの融着を防止するとともに、プレス成形荷重を減らし、さらに、成形型の材料選択の自由度の増大、成形型の寿命増大などにも効果がある。これらの結果、高い精度で、ガラスの曲面成形の量産性と鏡面性を実現させることが可能になる。
【図面の簡単な説明】
【００１４】
【図１】本発明の実施例１に係るガラスの曲面成形方法のフローチャートである。
【図２】本発明の実施例１に係るガラスの曲面成形装置を示す概略構成図である。
【図３】本発明の実施例１に係るガラスの曲面成形装置の素板ガラス投入部において、ガラスの移載の方法を示す図である。
【図４】本発明の実施例１に係るガラスの曲面成形装置の第１の移載治具に素板ガラスが移載された状態を示す図である。
【図５】本発明の実施例１に係るガラスの曲面成形装置の素板ガラス投入部から素板ガラスが加熱部に搬送される様子を示す図である。
【図６】本発明の実施例１に係るガラスの曲面成形装置の加熱部におけるガラスの加熱の様子を示す図である。
【図７】本発明の実施例１に係るガラスの曲面成形装置の加熱部において加熱されたガラスがプレス部に搬送され、プレスされる様子を示す図である。
【図８】本発明の実施例１に係るガラスの曲面成形装置のプレス部において、補助加熱素子が前後移動する状態を示す図である。
【図９】本発明の実施例１に係るガラスの曲面成形装置のプレス部においてプレスされたガラスが徐冷部に搬送される様子を示す図である。
【図１０】本発明の実施例１に係るガラスの曲面成形装置の徐冷部におけるガラスの徐冷の様子を示す図である。
【図１１】本発明の実施例１に係るガラスの曲面成形装置の徐冷部から成形ガラスが成形ガラス取出部に搬送される様子を示す図である。
【図１２】本発明の実施例１に係るガラスの曲面成形装置の成形ガラス取出部において、成形ガラスを取り出す様子を示す図である。
【図１３】本発明の実施例２に係るガラスの曲面成形装置を示す概略構成図である。
【図１４】本発明の実施例３に係るガラスの曲面成形装置の加熱部の加熱素子の配置を示す概略正面図である。
【図１５】図１４に示す加熱部の加熱素子の配置を示す概略平面図である。
【発明を実施するための形態】
【００１５】
以下、本発明の実施例を図面に基づき詳細に説明する。各図において、同一部分には同一番号を付し、重複する説明は省略する。また、図面は、本発明を理解するために誇張して表現している場合もあり、必ずしも縮尺どおり精緻に表したものではないことに留意されたい。なお、本発明は下記に示される実施例に限られるものではない。
【実施例１】
【００１６】
実施例１を図面を参照して詳細に説明する。
【００１７】
図１は、本発明の実施例１に係るガラスの曲面成形方法のフローチャートである。また、図２は、ガラスの曲面成形装置１を示す概略構成図で、（ａ）は正面図、（ｂ）は各部の上面を外した状態の平面図である。まず、ガラスの曲面成形方法の全体構成を説明する。図１に示すとおり、ガラスの曲面成形方法は、大別すると、素板ガラス投入工程（Ｓ０１）と、加熱工程（Ｓ０２）と、プレス工程（Ｓ０３）と、徐冷工程（Ｓ０４）と、成形ガラス取出工程（Ｓ０５）とから構成される。これらの工程は、それぞれ、図２に示すガラスの曲面成形装置１の素板ガラス投入部１０、加熱部２０、プレス部３０、徐冷部４０、成形ガラス取出部５０の各部内において実現される。
【００１８】
図２を参照しながら詳細に説明する。前述したとおり、ガラスの曲面成形装置１は、素板ガラス投入部１０、加熱部２０、プレス部３０、徐冷部４０、成形ガラス取出部５０を直列に接続することにより構成され、隣接する各部は、開閉自在の側壁６１、６２、６３、６４により区分されている。ただし、ガラスの曲面成形装置１は、正面視において、素板ガラス投入部１０、加熱部２０、プレス部３０、徐冷部４０、成形ガラス取出部５０の各部の正面及び背面に壁を備えておらず、外部に開かれている。すなわち、ガラス曲面成形装置１は、開閉自在の側壁６１、６２、６３、６４を有するものの、全体として外部に開かれているので、素板ガラス投入工程（Ｓ０１）、加熱工程（Ｓ０２）、プレス工程（Ｓ０３）、徐冷工程（Ｓ０４）、成形ガラス取出工程（Ｓ０５）は外部に開かれた空間内でそれぞれ実現される。なお、側壁６１、６２、６３、６４は、開閉自在であるので、適宜各部内をチャンバ化し、外気による急速な温度低下を防止する役割を有している。
【００１９】
次に、各部が備える主な装置を説明する。素板ガラス投入部１０は、第１の移載治具１１とガラス投入口用蓋１２とを備える。加熱部２０は、加熱素子２１と反射板２２とを備える。プレス部３０は、図２（ａ）の正面図において、雌型３２と雄型３３とからなる成形型と補助加熱素子３１（点線で示す）を備えている。なお、プレス部３０は補助加熱素子収納室１３０を背面に備え、通常の状態において、補助加熱素子３１は、図２（ｂ）の平面図に示すとおり、該補助加熱素子収納室１３０に収納されている。また、徐冷部４０は、加熱素子４１と反射板４２とを備える。成形ガラス取出部５０は、第２の移載治具５１とガラス取出口用蓋５２とを備える。
【００２０】
本ガラスの曲面成形装置１によれば、第１の移載治具１１は、第１の移載機構７１により、素板ガラス投入部１０から加熱部２０へ、加熱部２０からプレス部３０まで搬送され、ガラスを雌型３２に搬送した後、素板ガラス投入部１０に戻る。また、第２の移載治具５１は、第２の移載機構７２により、成形ガラス取出部５０からプレス部３０に搬送され、雌型３２からガラスを受けて徐冷部４０へ、徐冷部４０から成形ガラス取出部５０まで搬送される。第１の移載機構７１及び第２の移載機構７２は、１軸サーボロボットによって駆動される。
【００２１】
図３ないし図１１（図４を除く）は、図１のフローチャートに係るガラスの曲面成形方法の各工程を詳細に示している。
【００２２】
図３を参照する。図３は、本発明の実施例１に係るガラスの曲面成形装置１の素板ガラス投入部１０において、ガラスＧの移載の方法を示す図である。図３において、（ａ）は工程開始前の状態、（ｂ）は蓋１２が開き、ガラスＧが投入される様子、（ｃ）はガラスＧが第１の移載治具１１に戴置された状態、（ｄ）は蓋１２が閉じられた状態を示している。図３（ａ）から（ｂ）に示すとおり、素板ガラス投入部１０において、蓋１２がエアシリンダーにより上方に引き上げられ開かれる。蓋１２が開かれると、第１の移載治具１１がエアシリンダーにより、素板ガラス投入部１０の開口までせり上がる。ここで、ガラスＧが素板ガラス投入部１０の開口内に投入される。そうすると、図３（ｃ）に示されるとおり、ガラスＧは第１の移載治具１１の支持片１１ａに戴置され、第１の移載治具１１はエアシリンダーにより下方に引き下げられ所定の位置に戻る。最後に、図３（ｄ）に示すとおり、蓋１２がエアシリンダーにより下げられて素板ガラス投入部１０の開口が閉じられる。なお、蓋１２の開閉は手動で行われてもよい。
【００２３】
図４を参照する。図４は、本発明の実施例１に係るガラスの曲面成形装置１の第１の移載治具１１に素板ガラスＧが移載された状態を示す図である。図４において、詳細には、（ａ）は、第１の移載治具１１の平面図、（ｂ）はガラスＧを載せた第１の移載治具１１の平面図、（ｃ）はガラスＧを載せた状態の第１の移載治具１１の進行方向から見た側面図、（ｄ）は第１の移載治具１１に戴置しているガラスＧが軟化した状態を示す側面図である。
【００２４】
図４（ａ）に示すとおり、平面視において、第１の移載治具１１はコの字の形状である。第１の移載治具１１はコの字の上下片にガラス支持部１１ａを備えており、このガラス支持部１１ａがガラスＧを支持する。次に、図４（ｂ）及び（ｃ）を参照して説明する。ガラスＧは、成形領域Ｇ１と、非成形領域Ｇ２を備えている。すなわち、ガラスＧを第１の移載治具１１に移載する状態とは、ガラスＧの非成形領域Ｇ２をガラス支持部１１ａが支持している状態ということになる。後述するとおり、加熱工程において、ガラスＧは、第１の移載治具１１に戴置したまま加熱されるが、ガラスの成形領域Ｇ１は第１の移載治具１１に非接触であるため、良好な表面品質を維持しながら搬送することができる。なお、図４（ｄ）は、第１の移載治具１１に戴置したガラスＧが軟化した状態を示す側面図であるが、後述するプレス工程を終えた成形ガラスＸを第２の移載治具５１に載せた状態も進行方向において同様である。ガラスＧは軟化点まで加熱されることにより、図４（ｄ）に示すように、成形領域Ｇ１は自重により移載治具１１のガラス支持部１１ａに垂れ下がるように係止する。なお、後述する第２の移載治具５１は、第１の移載治具１１と鏡像対称である。実施例１においては、ガラスの曲面成形装置１は、第１の移載治具１１と第２の移載治具５１を備えるが、各部の配置を周回するようにし、１台の移載治具が周回軌道を移動するように構成されてもよい。
【００２５】
次に、図５を参照する。図５は、本発明の実施例１に係るガラスの曲面成形装置１において、素板ガラスＧが素板ガラス投入部１０から加熱部２０に搬送される様子を示す図である。図５において、（ａ）は、図４（ｄ）の状態と同一であり、（ｂ）は側壁６１が開き、ガラスＧを載せた第１の移載治具１１が、第１の移載機構７１によって素板ガラス投入部１０から加熱部２０に搬送される直前の状態、（ｃ）は第１の移載治具１１が加熱部２０に搬送されて、側壁６１が閉じた状態を示している。
【００２６】
図６を参照する。図６は、本発明の実施例１に係るガラスの曲面成形装置１の加熱部２０におけるガラスＧの加熱の様子を示す図である。加熱部２０は、加熱素子２１と反射板２２を備える。加熱素子２１はガラスＧの上方に配置され、反射板２２は加熱部２０の床面に配置されている。この構成では、加熱素子２１と反射板２２を用いて、ガラスＧを選択的且つ急速に加熱する。「選択的加熱」とは、送られた熱の大半が、ガラスＧの加熱に向かうことを意味し、これにより、板ガラスＧのより急速な加熱を可能にする。「選択的加熱」は、ガラスＧの加熱に最適なスペクトル域の放射によって、ガラスＧが直接的又は間接的に加熱されるために達成されるものである。実施例１においては、約４分間で、段階的にガラス軟化点近傍まで昇温する。このとき、加熱素子２１の出力波長特性とガラスＧの吸収波長特性が一致させることで、選択的加熱が可能になり、第1の移載治具１１の温度はガラス温度よりも低く抑制することができ、第1の移載治具１１とガラスＧの融着もなく、効率的な加熱が実現できるのである。前述したとおり、加熱部２０は側面６１、６２を有するものの、正面及び背面は外部に開放されているので、周囲は冷えた状態のままで、ガラスＧは第１の移載治具１１に戴置されたまま直接的又は間接的に熱せられる。ガラスＧは軟化点まで加熱されることにより、前述した図４（ｄ）に示すように、成形領域Ｇ１は自重により移載治具１１のガラス支持部１１ａに垂れ下がるように係止する。なお、加熱素子２１は赤外線ヒータであるとよく、赤外線は、特に光のエネルギーが強い短波長赤外線が好ましい。また、ガラスＧに直接的及び間接的に選択的加熱がなされるとはいっても、第１の移載治具１１も加熱部に置かれる。したがって、第１の移載治具１１の本体はステンレス等の耐熱鋼であることが好ましい。
【００２７】
次に、図７を参照する。図７は、本発明の実施例１に係るガラスの曲面成形装置１の加熱部２０において加熱されたガラスＧがプレス部３０に搬送され、プレスされる様子を示す図である。図７において、（ａ）は側壁６２が開き、第１の移載治具１１が加熱部２０からプレス部３０に搬送される直前の状態、（ｂ）は第１の移載治具１１がプレス部３０に搬送されて、側壁６２が閉じた状態、（ｃ）は、第１の移載治具１１に戴置されたガラスＧの上方近傍に補助加熱素子３１が搬送され、再度ガラスＧを再加熱している状態、（ｄ）は雌型３２がプレスメカにより上昇し、第１の移載治具１１からガラスＧを受け取った状態、（ｅ）は、側壁６２が再度開き、第１の移載治具１１がプレス部３０から加熱部２０に搬送された状態、（ｆ）は、さらに側壁６１が開き、第１の移載治具１１が加熱部２０から素板ガラス投入部１０に搬送される直前の状態を示している。
【００２８】
プレス部３０は、補助加熱素子３１と、雌型３２、雄型３３とを備える。本発明実施例１においては、雄型３３はプレス部３０の天井部に固定され、雌型３２は油圧シリンダとサーボ制御により上下駆動するように構成されている。したがって、雌型３２がプレスメカにより下から上昇し、ガラスＧとともに雄型３３に押し付けられる。成形条件として、重要な圧力、速度及び位置合せの制御はサーボモータにより行う。ここで、雄型とは凸型、雌型とは凹型の金型を指すものとする。変形例では、雄型が上下駆動し雌型が固定されるように構成されてもよいし、双方が上下駆動するように構成されてもよい。なお、成形型３２、３３がそのいずれかにキャビティ（図示しない）を備え、キャビティを介してガラスＧに真空を印加し、ガラスＧが所定の成形面の形状をとるよう、ガラスＧをキャビティ内へと引っ張って成形面に接触させるようにしてもよい。
【００２９】
また、プレス部３０において、ガラスＧが加熱部２０で十分に軟化していない場合は温度センサで感知し補助加熱素子３１で再加熱することができるように、プレス部３０内に出入自在に配置されるとよい。加熱素子２１と同様に、補助加熱素子３１は赤外線ヒータが好適であり、特に、赤外線は短波長赤外線が好ましい。この場合も、加熱部２０と同様に、ガラスＧに対する選択的加熱を行い、金型温度の上昇を抑制し、熱による金型の損傷を軽減するとともに、金型とガラスの融着も防止する。なお、プレス部３０において、成形型３２、３３は電気加熱して略６００℃を保持するよう温度管理される。
【００３０】
特に、厚みが０．５乃至２．０ｍｍ程度の薄板ガラスを使用する場合は、加熱部２０からプレス部３０に搬送される間に、軟化したガラスＧの温度が下がり固化することもある。このような場合には、補助加熱素子３１により再加熱し十分軟化させて、プレスするとよい。このように加熱工程２０とプレス工程３０は連続して行われ、成形型３２、３３の温度は一定に保持した状態で、ガラスＧのみが軟化点まで加熱及び再加熱して該軟化したガラスＧを成形型に移動させてプレスするところに本発明の特徴を見出すことができる。
【００３１】
図８を参照する。図８は、本発明の実施例１に係るガラスの曲面成形装置１のプレス部３０において、補助加熱素子３１が前後移動する状態を示す平面図である。図８（ａ）に示すように、プレス部３０は補助加熱素子収納室１３０を背面に備え、通常の状態において、補助加熱素子３１は、該補助加熱素子収納室１３０に収納されている。プレス部３０において、ガラスＧが加熱部２０で十分に軟化していない場合は温度センサで感知して、図８（ｂ）に示すとおり、補助加熱素子３１は加熱素子前後移動機構によりガラスＧ上に移動し、ガラスＧを再加熱することができる。
【００３２】
図９を参照する。図９は、本発明の実施例１に係るガラスの曲面成形装置１プレス部３０においてプレスされた成形ガラスＸが徐冷部４０に搬送される様子を示す図である。図９において、（ａ）は、図７（ｆ）の状態において、第２の移載治具５１が徐冷部４０で待機している状態、（ｂ）は、雌型３２が雄型３３から離間するように下降し所定の位置に移動すると、側壁６３が開き、第２の移載治具５１が、第２の移載機構７２によって徐冷部４０からプレス部３０に搬送される直前の状態、（ｃ）は第２の移載治具５１が雌型３２に戴置した成形ガラスＸを受け取った状態、（ｄ）は、成形ガラスＸを載せた第２の移載治具５１が徐冷部４０に搬送されて、側壁６３が閉じた状態を示している。
【００３３】
図９における（ａ）から（ｂ）に移る状態を詳細に説明する。図９（ａ）においては、雌型３２がプレスメカにより下から上昇し、ガラスＧとともに雄型３３に押し付けられ、ガラスＧのプレスが終了した状態にあって、かつ、第２の移載治具５１が徐冷部４０で待機している状態を示している。この状態から図９（ｂ）の示すとおり、側壁６３が開き、第２の移載治具５１が、第２の移載機構７２によって徐冷部４０からプレス部３０に搬送され、略同時に雌型３２が雄型３３から離間するように下降し所定の位置に移動する。このとき、成形されたガラスＸは雄型３３の成形面に付着した状態にある。そして、成形されたガラスＸの温度が下がると、成形ガラスＸは雄型３３から剥脱し、第２の移載治具５１に戴置される。このとき、図４（ｄ）に示すように、ガラス支持部５１ａが成形ガラスＸを戴置する。
【００３４】
図１０を参照する。図１０は、本発明の実施例１に係るガラスの曲面成形装置１の徐冷部４０における成形ガラスＸの徐冷の様子を示す図である。徐冷部４０は、加熱素子４１と反射板４２を備える。加熱素子４１は成形ガラスＸの上方に配置され、反射板４２は徐冷部４０の床面に配置されている。この構成では、加熱部２０と同様に、加熱素子４１と反射板４２を用いて、成形ガラスＸを所定の温度スケジュールで、成形ガラスＸ内部の応力歪を除去する。通常、温度スケジュールは、まず、７５秒間に再加熱し５１０ないし５１５℃くらいまで温度を上げ、その後１２０秒間当該温度を維持した後、次の７７秒間で４６５℃近傍まで徐冷し、さらに次の３８秒間で４１５℃に、そして次の５４秒間で６０℃まで徐冷する。すなわち、２８９秒間（４分４９秒間）の徐冷を行う。加熱素子４１は赤外線ヒータであるとよい。特に、赤外線は短波長赤外線が好ましい。なお、実施例１において、徐冷工程は、プレス工程に続けて実施されるよう構成されているが、プレス工程から成形ガラス取出工程を終えた後、徐冷工程を実施するよう構成されてもよい。
【００３５】
図１１を参照する。図１１は、本発明の実施例１に係るガラスの曲面成形装置１の徐冷部４０から成形ガラスＸが成形ガラス取出部５０に搬送される様子を示す図である。図１１において、（ａ）は、徐冷が終わった状態、（ｂ）は側壁６４が開き、成形ガラスＸを載せた第２の移載治具５１が、第２の移載機構７２によって徐冷部４０から成形ガラス取出部５０に搬送された状態、（ｃ）は側壁６４が閉じた状態を示している。
【００３６】
図１２を参照する。図１２は、本発明の実施例１に係るガラスの曲面成形装置１の成形ガラス取出部５０において、成形ガラスＸを取り出す様子を示す図である。図１２において、（ａ）は図１１（ｃ）の状態、（ｂ）は蓋５２が開き、第２の移載治具５１が成形ガラス取出部５０の開口にせり上がった様子、（ｃ）は成形ガラスＸを取り出す様子、（ｄ）は蓋５２が閉じられた状態を示している。図１２の機構の詳細は、図３に示すガラス投入部１０の逆手順であるので、省略する。
【００３７】
以上、本発明の実施例１に係るガラスの曲面成形装置１の構成を説明したが、成形ガラスＸの量産化を図るために、ガラス投入部１０からプレス部３０におけるプレス処理までの前半の処理と、成形されたガラスＸをプレス部３０から成形ガラス取出部５０へ取り出し処理までの後半の処理を並行して実行できる構成とし、複数のガラスＧを順に連続処理する場合において、一のガラスＧに対する後半の処理を実行中、次のガラスＧに対する前半の処理を実行することにより、並列化するとよい。
【実施例２】
【００３８】
実施例２を詳細に説明する。
【００３９】
図１３は、ガラスの曲面成形装置２を示す概略構成図で、（ａ）は正面図、（ｂ）は各部の上面を外した状態の平面図である。図２を参照しながら詳細に説明する。ガラスの曲面成形装置２は、ガラス入出部２１０、加熱部２２０、プレス部２３０を直列に接続することにより構成され、隣接する各部は、開閉自在の側壁２６１、２６２により区分されている。ただし、実施例１に係るガラスの曲面成形装置１と同様に、ガラスの曲面成形装置２は、正面視において、ガラス入出部２１０、加熱部２２０、プレス部２３０の各部の正面及び背面に壁を備えておらず、外部に開かれている。すなわち、ガラス曲面成形装置２は、開閉自在の側壁２６１、２６２を有するものの、全体として外部に開かれているので、素板ガラス投入工程（Ｓ０１）、加熱工程（Ｓ０２）、プレス工程（Ｓ０３）、徐冷工程（Ｓ０４）、成形ガラス取出工程（Ｓ０５）は外部に開かれた空間内でそれぞれ実現される。また、側壁２６１、２６２は、開閉自在であるので、適宜各部内をチャンバ化し、外気による急速な温度低下を防止する役割を有している。
【００４０】
次に、各部が備える主な装置を説明する。ガラス入出部２１０は、移載治具２１１と蓋２１２とを備える。加熱部２２０は、加熱素子２２１と反射板２２２とを備える。プレス部２３０は、図１３（ａ）の正面図において、雌型２３２と雄型２３３とからなる成形型と補助加熱素子２３１（点線で示す）を備えている。なお、プレス部２３０は補助加熱素子収納室１２３０を背面に備え、通常の状態において、補助加熱素子２３１は、図１３（ｂ）の平面図に示すとおり、該補助加熱素子収納室１２３０に収納されている。
【００４１】
本発明に係るガラスの曲面成形装置２によれば、移載治具２１１は、移載機構２７１（図示しない）により、ガラス入出部２１０から加熱部２２０へ、加熱部２２０からプレス部２３０まで搬送され、ガラスＧを雌型２３２に搬送した後、ガラス入出部２１０に戻る。そして、プレス工程後に雌型２３２からガラスＧを受けて加熱部２４０へ搬送されて徐冷され、徐冷後にガラス入出部２１０まで搬送される。移載機構２７１は１軸サーボロボットによって駆動されてよい。また、移載治具２１１の搬送は手動で行ってもよい。なお、各部の詳細は、実施例１と同様であるので省略する。
【００４２】
上述したとおり、本発明に係るガラスの曲面成形装置２は、実施例１の前半部分の構成と同様であるが、後半部分の工程、すなわち、徐冷部４０で行われる徐冷工程を加熱部２２０で、成形ガラス取出部５０で行われる成形ガラスＸの取出しをガラス入出部２１０で行い、ガラスＧ及び成形ガラスＸを１台の移載治具２１１で移載搬送するところに特徴がある。
【実施例３】
【００４３】
実施例３を詳細に説明する。
【００４４】
本発明の実施例３に係るガラスの曲面成形方法を提案する。本発明は、ガラスの曲面成形において、ガラスの所望の位置に、ガラスの熱吸収性よりも高い熱吸収性を有する塗料を塗布する表面処理を施し、ガラスと塗料の熱吸収性の差分により、塗料が塗布された部分が選択的に加熱されることを特徴とする。また、表面処理は、赤外線領域で特定の波長を吸収する塗料を利用するものであり、赤外線領域は近赤外線領域であると好適である。なお、照射される赤外線に吸収率の高いグラファイトを含有する塗料を使用するとよい。また、近赤外領域の波長が低い領域においては、塗料は着色、特に黒色であると加熱しやすいことを利用した。本発明は、実施例１に係るガラスの曲面成形方法の素板ガラス投入工程の前に、表面処理工程を備えるものである。出願人は、表面処理工程として、最大エネルギー波長１．２μｍの短波長赤外線ヒータを用いて、板ガラスを加熱して曲げ加工を行う実験を行った。該実験において、赤外線ヒータの特徴である波長吸収の加熱で、ガラスと成形型の吸収率の差を用いて、成形型の温度を上げずにガラスのみを加熱して、ガラスの表面に熱吸収率の高い表面処理を施す場合と施さない場合とに相違があるかどうかを確認した。なお、使用したヒータのヒータ容量は２００Ｖ、１２Ｋｗ（最大６０Ａ）である。また、使用したガラス材料は、軟化点７９０℃、膨張係数１０２×１０＾−７／℃の白板ガラスである。
【００４５】
表面処理工程は、下記の材料を塗布した。
（イ）黒染塗料：ファインケミカルジャパン株式会社製のファインスプレーブラッセン
（ロ）離型剤：株式会社川邑研究所製のデフリックコート４０５Ｇ
まず、当該ガラスの全体に（イ）黒染塗料及び（ロ）離型剤を塗布した皮膜処理を施した場合と施さない場合を比較した。皮膜は、膜厚を２〜３μｍとした。いずれも、出力４０Ａで１分間予熱し、成形型を４７０℃に維持した状態で、予熱後５０Ａ、６０Ａへと出力を上げ、曲げ終了後は３０Ａで成形型の温度を４３０℃になるまで徐冷してから取り出した。結果として、皮膜処理を施した場合では、６０Ａで所望位置が５ないし１０秒でガラス全体が曲がったが、皮膜処理を施していない場合では、６０Ａで５分間加熱しても曲がりはわずかであった。次に、ガラスの所望の位置に（イ）黒染塗料及び（ロ）離型剤の皮膜処理を施した実験を行った。すなわち、ガラスの曲げたい部分にのみ、膜厚２〜３μｍの皮膜処理を施した。そして、出力４０Ａで１分間予熱し、成形型を４７０℃に維持した状態で、予熱後５０Ａ、６０Ａへと出力を上げ、曲げ終了後は３０Ａで成形型の温度を４３０℃になるまで徐冷してから取り出した。そうすると、当該部分のみ曲げることができた。最後に、曲げ加工を終えた成形ガラスの表面処理した部分を布等で拭き取ると、着色部分は剥脱する。
【００４６】
（イ）黒染塗料は黒鉛や第１酸化鉄が主成分であり、（ロ）離型剤は２硫化モリブデンが主成分となっているが、黒鉛、第１酸化鉄、２硫化モリブデンはいずれも熱伝導率が大きいことが知られている。以上のことから、ガラスに（イ）黒染塗料又は（ロ）離型剤の皮膜処理を施すことにより、赤外線の波長の吸収量が増加し、皮膜処理を行わない場合に比較して早くガラスの軟化温度に達成することがわかった。よって、素板ガラス投入工程の前に、上述のガラスの表面処理工程を備えることで、サイクルタイムの短縮化を実現でき、成形ガラスの量産化が可能となる。
【００４７】
ガラスは可視光域の透過率が１００％に近く、吸収率はゼロに近いが、赤外域（約3μｍ以上）では透過率がほぼゼロになり、吸光率が１００％近くのほぼ完全な吸収体になる。多くのガラスが、主に水、ホウ素、アルカリ、微量の還元鉄、または他の遷移金属イオンおよび希土類金属イオンを含むことから、ガラスは、２．０μｍ〜４．５μｍの波長のスペクトル領域を有する。したがって、ガラスが部分的な透過性を有するスペクトル域において加熱を行えば、ガラスの深さ方向においてより均一な加熱が可能になる。特に、２．５μｍより上では、ガラスの透過率は減少し、ガラスの吸光率が増加することが判明している。つまり、ガラス自体を加熱加工するには、中赤外線や中赤外線よりも波長の大きな遠赤外線の照射が好適ということになる。逆に、ガラス自体の加熱は抑えつつ所定位置の塗料膜を加熱する場合は中赤外線よりも波長の短い近赤外線の照射が好適ということになる。
【００４８】
キルヒホッフの法則によれば、所定の波長の放射線を出す能力（放射率）が強いものほど、放射線を吸収する能力（吸収率）が強い。塗料の吸光率を鑑みれば、短波長の赤外線を吸収する吸収率が高い塗料としてのコーティング材料が種々存在する。例えば、黒色の塗料は、０．６〜０．８μｍの波長にて、９０％程度の放射率もしくは吸収率があることが知られている。また、グラファイトやカーボンブラック（アモルファスカーボン）は赤外域及び可視光域に固有の吸収バンドを持たず、紫外域、可視光域、近赤外域に幅広く光吸収が観測され、理想的な黒体として使用されている。さらに、短波長の赤外線においては、化成被膜や電着塗膜に対する吸光率は５０％〜８０％であり、ウェット状態の塗膜に短波長の赤外線を照射すると、塗膜表面のみが硬化して、溶剤が蒸発する。
【００４９】
ここで本願明細書における近赤外線とは、塗膜に対する赤外線吸収率が高く且つガラス材の赤外線吸収率が低い最大エネルギー波長を有する電磁波である。塗膜を形成する塗料の材質及び母材の材質によって範囲は異なるが、近赤外線はその最大エネルギー波長が０．８０〜１．８０μｍの電磁波を主体とする電磁波である。また本願明細書における中赤外線とは、近赤外線よりも塗膜に対する赤外線吸収率は低く且つ遠赤外線のように塗膜の表面を直接加熱して乾燥させるほどには塗膜に対する赤外線透過率が低くないもので、塗膜への吸収率が高い最大エネルギー波長を有する電磁波である。塗膜を形成する塗料の材質及び母材の材質によって範囲は異なるが、中赤外線はその最大エネルギー波長が１．８１〜３．００μｍの電磁波を主体とする電磁波である。
【００５０】
本発明に係る塗装工程については、出願人の本社工場（兵庫県尼崎市杭瀬本町１丁目６番１４号）で平成２６年１月２１日に試験が行われた。本試験においては、（１）赤外線の吸収量を増加させる要因は色であるのか、又は成分であるのか、（２）高温環境に耐えられる塗料はいずれか、（３）高温環境において成形した後、除去が容易な塗料はいずれか、の三点をポイントとしている。ここで、使用された硝材は、青板硝子で長さ寸法を１５１ｍｍ、幅寸法を７８ｍｍ、厚みを０．５ｍｍとした。設備には出願人が本発明に基づいて製作した曲面ガラス成形機（ＣＳＧＭ）を使用し、金型温度は５００℃に設定した。曲面成形は、上記青板ガラスの平板を箱型に成形する四辺曲げによる。実験に使用した塗料は、表１に示すとおり、グラファイトスプレーＧ（住鉱潤滑剤社製）、グラファイトスプレー（ファインケミカルジャパン社製）、ブラックガードスプレー（ファインケミカルジャパン社製）、ファインスプレーブラッセン（ファインケミカルジャパン社製）、ワンタッチスプレー（オキツモ社製）、デフリック（登録商標）コート４０５Ｇ、ボロンコートピュア（オキツモ社製）、耐熱耐候マーカー黒（オキツモ社製）、耐熱耐候マーカー青（オキツモ社製）、ネバーシーズ（登録商標）（ボスティック社製）、ノン・シーズ（ファインケミカルジャパン社製）、墨汁（不易本舗社製）、油性マジック（寺西化学社製）の合計１３種類を使用した。なお、塗料のガラスへの塗装範囲は、上記青板ガラスの外周縁６ｍｍとしている。
【００５１】
図１４及び１５を参照しながら、上記試験に係るガラス成形の流れを説明する。図１４は、本発明の実施例３に係るガラスの曲面成形装置の加熱部の加熱素子の配置を示す概略正面図である。図１５は、図１４に示す加熱部の加熱素子の配置を示す概略平面図である。
【００５２】
図１４を説明する。加熱部３４０は、加熱素子であるヒータ３４１ａ、３４１ｂ、３４１ｃ、３４１ｄと、ヒータ３４１ａ’、３４１ｂ’、ヒータ３４１ｃ’、３４１ｄ’と、ヒータ３４１ｅ（図に示さない）、３４１ｆとを備え、各ヒータはガラスＧの所望の加熱部分を加熱しうるように位置調整して配設される。加熱仕様は、ヒータ３４１ａ、３４１ｂ、３４１ｃ、３４１ｄと、ヒータ３４１ａ’、３４１ｂ’、３４１ｃ’、３４１ｄ’は各２２００Ｗ、ヒータ３４１ｅ、３４１ｆは各６００Ｗで、いずれも出力１０ｋＷの近赤外線ヒータ方式を採用している。ヒータ３４１ａ、３４１ｂ、３４１ｃ、３４１ｄと、ヒータ３４１ａ’、３４１ｂ’、ヒータ３４１ｃ’、３４１ｄ’はそれぞれ平行に配設され、ヒータ３４１ｅ、３４１ｆは、ヒータ３４１ａ、３４１ｂ、３４１ｃ、３４１ｄ、３４１ａ’、３４１ｂ’、３４１ｃ’、３４１ｄ’に直交するように配設されている。
【００５３】
図１５を説明する。図１５は、図１４に示す加熱部３４０のヒータの配置を示す概略平面図である。図１５に示すとおり、ヒータ３４１ａ、３４１ｂ、３４１ｃ、３４１ｄと、ヒータ３４１ａ’、３４１ｂ’、ヒータ３４１ｃ’、３４１ｄ’はそれぞれ平行に配設され、ヒータ３４１ｅ、３４１ｆは、ヒータ３４１ａ、３４１ｂ、３４１ｃ、３４１ｄ、３４１ａ’、３４１ｂ’、３４１ｃ’、３４１ｄ’に直交するように配設されている。なお、ヒータ３４１ａ、３４１ｂ、３４１ｃ、３４１ｄと、ヒータ３４１ａ’、３４１ｂ’、ヒータ３４１ｃ’、３４１ｄ’と、ヒータ３４１ｅ、３４１ｆとは、斜線格子で示している。一方、塗料のガラスＧへの塗装範囲Ｃは、網点で示し、ガラスのその他の部分は無地で示している。以上のように、各ヒータ３４１ａ、３４１ｂ、３４１ｃ、３４１ｄ、３４１ａ’、３４１ｂ’、３４１ｃ’、３４１ｄ’、３４１ｅ、３４１ｆは、塗料のガラスＧへの塗装範囲Ｃに直接照射できるように配設されている。
【００５４】
ガラス曲面成形の流れを説明する。まず、曲面ガラス成形機（ＣＳＧＭ）に手動で、各塗料が塗装された状態の青板ガラスを投入し、加熱位置に配置する。ここで加熱・バキューム・徐冷を行った後、取出位置に移動して手動により青板ガラスを取り出す。各ヒータの設定出力として、ヒータ３４１ａ、３４１ａ’を８０％、ヒータ３４１ｂ、３４１ｂ’を１１０％、ヒータ３４１ｃ、３４１ｃ’を８０％、ヒータ３４１ｄ、３４１ｄ’を３０％、ヒータ３４１ｅ、３４１ｆを９０％とし、加熱を開始する。まず、加熱開始後３０秒間は、ヒータ全体の出力を設定出力９０％になるまで加熱し、その後７０秒間９０％を維持して加熱を終了する。加熱が終了すると、ヒータ設定出力の６０％に落とし、５秒間、出力５０％を維持し、さらに、５秒をかけて４０％として徐冷する。なお、加熱開始９５秒後、１０秒間６０ｃｍＨｇでバキュームを行った。
【００５５】
表１に示すとおり、評価としては、乾燥度、耐熱度、曲り度、除去度の４項目について、「非常に満足」、「満足」、「やや不満足」、「不満足」、「計測不可」の定性評価をそれぞれ◎、○、△、×、―の符号で示している。乾燥度は、塗布後の乾燥時間を、耐熱度は塗料の残量を、曲り度はガラスの曲がり具合を、除去度は成形後の塗料の拭き取り後の残量を評価基準としている。また、訂正評価については、出願人の従業員２名により行われた。なお、除去度が項目として設けられているのは、本発明に係る表面処理は、ガラスに塗装する目的ではなく、ガラスの所望の位置を曲げる目的であり、成形後には使用した塗料を除去する必要があるからである。
（表１）
2014196235.tif 000003
【００５６】
結果として、上記試験に使用した１３種類の塗料のうち、すべての評価項目について「不満足」の評価がされなかった塗料は、グラファイトスプレーＧ（住鉱潤滑剤社製）、グラファイトスプレー（ファインケミカルジャパン社製）、ブラックガードスプレー（ファインケミカルジャパン社製）、ファインスプレーブラッセン（ファインケミカルジャパン社製）であった。特に、グラファイトスプレーＧ（ＳＵＭＩＣＯ社製）、ブラックガードスプレー（ファインケミカルジャパン社製）については、曲がり具合が「非常に満足」の評価を得た。グラファイトスプレーＧ（住鉱潤滑剤社製）については、除去性も非常に満足できる塗料と評価された。
【００５７】
グラファイトスプレーＧ（住鉱潤滑剤社製）は、合成油に耐熱性に優れる超微粒子のグラファイトを高濃度に配合した高温用潤滑剤スプレーである。主成分はエステル油、グラファイト、溶剤であるが、より詳細には、ブタン４０〜５０ｗｔ％、イソヘキサン２０〜３０ｗｔ％、プロパン１０〜２０ｗｔ％、合成油５〜１０ｗｔ％、グラファイト１〜５ｗｔ％、酢酸プチル１ｗｔ％未満である。グラファイトスプレー（ファインケミカルジャパン社製）は、４００℃の高温度に耐える潤滑・離型剤で、耐熱性グラファイトを主成分としたスプレーである。主成分は、ジメチルエーテル４５ｗｔ％、イソプロパノール３３．３ｗｔ％、ブタン１９．３ｗｔ％、グラファイト粉末１．６ｗｔ％、その他である。ブラックガードスプレー（ファインケミカルジャパン社製）は、レーザー光の反射をおさえレーザー光のエネルギーを吸収しやすくするスプレーである。主成分は、ブタン５５ｗｔ％、ＩＰＰアルコール２７．９ｗｔ％、プロパン１１．３ｗｔ％、グラファイト微粉末３．３ｗｔ％、その他である。ファインスプレーブラッセン（ファインケミカルジャパン社製）は、常温黒染（着色）剤であり、主成分は、ジメチルエーテル５３．１ｗｔ％、トルエン１９．２％、酢酸エチル１６．７ｗｔ％、ＩＰＰアルコール３．５ｗｔ％、キシレン２．８％、エチルベンゼン２．３ｗｔ％、ウレタン樹脂１．１ｗｔ％、グラファイト微粉末０．７ｗｔ％、その他である。上記４種類の塗料に共通していることは、主成分にグラファイトが含まれていることである。上述したとおり、キルヒホッフの法則によれば、所定の波長の放射線を出す能力（放射率）が強いものほど、放射線を吸収する能力（吸収率）が強いことが明らかになっているが、グラファイトやカーボンブラック（アモルファスカーボン）は近赤外・可視領域に固有の吸収バンドを持たず、紫外・可視・近赤外域に幅広く光吸収が観測され、理想的な黒体として使用されている。多くのガラスのスペクトル領域は、２．０μｍ〜４．５μｍの波長であるところ、０．８０〜１．８０μｍの波長の近赤外線は、ガラスの表面のみが放射によって加熱され、ガラスのバルク部分は伝導によって加熱されることになる。つまり、近赤外線のスペクトル域は、母材であるガラスのスペクトル領域ではなく、その表面に塗装されたグラファイトのスペクトル領域であることから、当該塗膜の厚み領域を選択的に加熱することとなり、ガラスの塗装された縁部分を曲げることを可能にするのである。なお、、ノン・シーズ（ファインケミカルジャパン社製）は、グラファイトを含んでいるため、曲がり具合は「満足」の評価であったものの、除去性が「不満足」であり、ガラスの曲面成形には使用しにくい結果となった。
【００５８】
また、ワンタッチスプレー（オキツモ社製）、デフリックコート４０５Ｇ、耐熱耐候マーカー黒（オキツモ社製）、ネバーシーズ（登録商標）（ボスティック社製）はグラファイトを含んでいないが、曲がり具合が良いものもある。これらは黒色塗料である。一方、全く曲がらなかったボロンコートピュア（オキツモ社製）は白色、耐熱耐候マーカー青（オキツモ社製）は青色であった。黒色の塗料は、０．６〜０．８μｍの波長にて、０．９程度の放射率もしくは吸収率があることが知られている。この波長の領域における近赤外線を用いれば、被加熱物の表面状態（色など）により吸収されやすさの差が大きいので、塗装されていない部分よりも塗装部分が選択的に加熱され、ガラスの塗装された縁部分を曲げることを可能にしたのであろう。
【００５９】
以上、本発明に係るガラスの曲面成形装置及びその方法における好ましい実施形態を図示して説明してきたが、本発明の技術的範囲を逸脱することなく種々の変更が可能であることは理解されるであろう。
【産業上の利用可能性】
【００６０】
本発明に係るガラスの曲面成形方法及びその装置は、軟化点の高い薄板ガラスを高品位な面性状を持つ曲面に成形することができるので、結果物としての成形ガラスはスマートフォンやタブレットＰＣ等のカバーガラスとして広く利用することができる。また、再生可能エネルギーの柱である太陽光発電の効率向上に資するフレネルレンズや、車のヘッドアップディスプレイ用反射ガラス等への転用も可能であり、広く利用することができる。
【符号の説明】
【００６１】
１  ２  ガラスの曲面成形装置
１０  素板ガラス投入部
２０  ２２０  ３２０  加熱部
３０  ２３０  プレス部
１３０  １２３０  補助加熱素子収納室
４０  徐冷部
５０  成形ガラス取出部
２１０  ガラス入出部
１１  第１の移載治具
１１ａ  ５１ａ  ガラス支持部
２１  ２２１  加熱素子
２２  ２２２  反射板
３１  ２３１  補助加熱素子
３２  ２３２  雌型
３３  ２３３  雄型
４１  加熱素子
３４１ａ  ３４１ａ’  ヒータ
３４１ｂ  ３４１ｂ’  ヒータ
３４１ｃ  ３４１ｃ’  ヒータ
３４１ｄ  ３４１ｄ’  ヒータ
３４１ｅ  ３４１ｆ  ヒータ
４２  反射板
５１  第２の移載治具
２１１  移載治具
６１、６２、６３、６４  側壁
２６１、２６２  側壁
Ｇ  素板ガラス
Ｇ１  成形領域
Ｇ２  非成形領域
Ｘ  成形ガラス
Ｃ  塗装部分
【図１】
2014196235.tif 000004
【図２】
2014196235.tif 000005
【図３】
2014196235.tif 000006
【図４】
2014196235.tif 000007
【図５】
2014196235.tif 000008
【図６】
2014196235.tif 000009
【図７】
2014196235.tif 000010
【図８】
2014196235.tif 000011
【図９】
2014196235.tif 000012
【図１０】
2014196235.tif 000013
【図１１】
2014196235.tif 000014
【図１２】
2014196235.tif 000015
【図１３】
2014196235.tif 000016
【図１４】
2014196235.tif 000017
【図１５】
2014196235.tif 000018